(57)【特許請求の範囲】
【請求項１】
輝尽性蛍光体粒子と該蛍光体粒子を分散支持するバインダとから構成された輝尽性蛍光体層からなる放射線像変換パネルであって、該蛍光体層の両面のそれぞれの側から見て、全厚の１／５に至るまでの領域での蛍光体粒子／バインダの重量比が、該蛍光体層全体の蛍光体粒子／バインダの重量比に比較して低い放射線像変換パネルに、被写体を透過した放射線あるいは被検体から発せられた放射線を照射して、該放射線を輝尽性蛍光体粒子に吸収させ、次いで該放射線像変換パネルの一方の表面に励起光を照射することにより、該輝尽性蛍光体中に蓄積されている放射線エネルギーを輝尽発光光として時系列的に放出させ、この輝尽発光光を放射線像変換パネルの両方の表面側からそれぞれ光電的に読み取って電気信号を得た後、この両方の表面側で得られた電気信号を組合せて演算処理して放射線画像を得ることからなる放射線像記録再生方法。
【請求項２】
蛍光体層中の蛍光体粒子／バインダの重量比の最大値が層厚の中央の領域にある放射線像変換パネルを用いる請求項１に記載の放射線像記録再生方法。
【請求項３】
該放射線像変換パネルを二組のニップローラ間を搬送移動させながら、そのニップローラ間に位置する放射線像変換パネルを表面に励起光を照射する請求項１に記載の放射線像記録再生方法。
【請求項４】
輝尽性蛍光体粒子と該蛍光体粒子を分散支持するバインダとから構成された輝尽性蛍光体層からなる放射線像変換パネルであって、蛍光体層の両面のそれぞれの側から見て、全厚の１／５に至るまでの領域での蛍光体粒子／バインダの重量比が、蛍光体層全体の蛍光体粒子／バインダの重量比に比較して低いことを特徴とする両面集光による放射線画像再生用の放射線像変換パネル。
【請求項５】
蛍光体層中の蛍光体粒子／バインダの重量比の最大値が層厚の中央の領域にある放射線像変換パネルを用いる請求項４に記載の放射線像変換パネル。
【発明の詳細な説明】
【０００１】
【発明の属する技術分野】
本発明は、輝尽性蛍光体の輝尽特性を利用した放射線像記録再生方法およびその方法に有利に利用できる放射線像変換パネルに関するものである。本発明は特に、輝尽発光を両表面側から同時に検出する放射線像記録再生方法、およびその方法に用いるための放射線像変換パネルに関するものである。
【０００２】
【従来の技術】
放射線像を画像として得る方法として従来より利用されてきた銀塩乳剤層を有する放射線写真フィルムと増感紙との組合わせを用いる放射線写真法に代る方法として、たとえば特開昭５５−１２１４５号公報などに記載されているような輝尽性蛍光体を用いる放射線像記録再生方法が利用されている。放射線像記録再生方法は、輝尽性蛍光体を有する放射線像変換パネル（蓄積性蛍光体シートとも称する）を利用するもので、被写体を透過した放射線、あるいは被検体から発せられた放射線を該パネルの輝尽性蛍光体に吸収させ、その後に輝尽性蛍光体を可視光線、赤外線などの電磁波（励起光）で時系列的に励起することにより、該輝尽性蛍光体中に蓄積されている放射線エネルギーを蛍光（輝尽発光）として放出させ、この蛍光を光電的に読み取って電気信号を得たのち、この電気信号を画像化するものである。
【０００３】
上記放射線像記録再生方法によれば、従来の放射線写真法による場合に比較して、はるかに少ない被曝線量で情報量の豊富な放射線画像を得ることができるという利点がある。従って、この放射線像記録再生方法は、特に医療診断を目的とするＸ線撮影等の直接医療用放射線撮影において利用価値が非常に高い。
【０００４】
上記放射線像記録再生方法に用いられる放射線像変換パネルは、一般に支持体とその片面に設けられた輝尽性蛍光体層とからなる基本構造を持ち、通常長方形あるいは正方形のシート状の形状を有する。また、この輝尽性蛍光体層の支持体とは反対側の表面（即ち、支持体に面していない側の表面）には一般に、透明な保護膜が設けられていて、蛍光体層を化学的な変質あるいは物理的な衝撃から保護している。
【０００５】
輝尽性蛍光体層は、輝尽性蛍光体粒子とこれを分散状態で含有支持するバインダ（結合剤或は結着材ともいう）とからなるものであり、この輝尽性蛍光体は、Ｘ線などの放射線を吸収したのち、可視光線あるいは赤外線などの電磁波（励起光）の照射を受けると発光（輝尽発光）を示す性質を有する。従って、被写体を透過した、あるいは被検体から発した放射線は、その放射線量に比例して放射線像変換パネルの輝尽性蛍光体層に吸収され、放射線像変換パネルには被写体あるいは被検体の放射線像が放射線エネルギーの蓄積像（潜像）として形成される。この蓄積像は、上記電磁波でパネルを時系列的に励起することにより輝尽発光として放射させることができ、この輝尽発光を光電的に読み取って電気信号に変換し、放射線エネルギーの蓄積像を画像化することが可能となる。
【０００６】
上記放射線像記録再生方法は、通常、放射線像変換パネルに画像情報を有する放射線を照射して、パネルに放射線像を記録する手段（記録手段）と、放射線像が記録されたパネルに励起光を照射しパネルを輝尽発光させて放射線像を光電的に読み取る手段（読取手段）と、この読取り後のパネルに消去光を照射してパネルに残存する放射線像を消去する手段（消去手段）と、これら処理手段の間を連結して各処理手段に向けてパネルを搬送する搬送系とが一つの装置に組込まれた一体型の放射線像記録読取装置を用いて、あるいは記録手段と読取手段および消去手段とが分離された装置、すなわち放射線像記録装置（撮影装置）と消去機能を有する放射線像読取装置を用いて実施される。いずれの場合も消去後のパネルは放射線像記録に使用可能なものであるので、パネルは繰り返し使用され、特に前者の放射線像記録読取装置においてはパネルは装置内で搬送移動を繰り返しながら循環再使用される。
【０００７】
放射線像記録再生方法における読み取り工程は一般に、放射線像変換パネルの一方の表面側から励起光を照射し、輝尽性蛍光体粒子から発せられる輝尽光を、その励起光照射側に備えた集光ガイドで取り出し、光電変換して読み取る方法が利用されている。しかし、輝尽性蛍光体粒子から発せられる輝尽光をできるだけ多く取り出したい場合、あるい輝尽性蛍光体層内に形成された放射線エネルギーの蓄積像が該層内でその深さ方向でエネルギー強度分布が変化している時にそのエネルギー強度分布の変化を放射線画像情報として得たい場合などには、放射線像変換パネルの両側から輝尽光を集光する方法（両面集光読取方法）を利用することがあり、この両面集光読取方法については特開昭５５−８７９７０号公報に記載がある。このような両面集光系を利用する放射線像記録再生方法の読み取り装置の概念図を図１に示す。図１において、放射線像変換パネルは１１で示されており、放射線像変換パネル１１を移動搬送させるための一対のニップローラが１２ａ、１２ｂで示されている。レーザビーム等の励起光１３は一方の側より照射され、放射線像変換パネル１１内から発せられる輝尽光は、その両表面側に進み、この内でパネル１１の下方側に進んだ輝尽光１４ａは、下方側に設けられている集光ガイド１５ａにより集光され、その集光ガイド１５ａの基部に備えられた光電変換装置（フォトマルチプライヤ）１６ａで電気信号に変換され、増幅器１７ａで増幅され信号処理装置１８に送られる。一方、放射線像変換パネル１１の上方側に進んだ輝尽光１４ｂは、直接あるいはミラー１９で反射されて、上方に設けられた集光ガイド１５ｂにより集光され、その集光ガイド１５ｂの基部に備えられた光電変換装置（フォトマルチプライヤ）１６ｂにて電気信号に変換され、増幅器１７ｂで増幅され信号処理装置１８に送られる。信号処理装置１８では、増幅器１７ａと増幅機１７ｂとから送られてきた電気信号について、目的とする放射線画像の種類に基づいて予め決められている加算あるいは減算などの演算処理を行ない、処理後の信号を画像信号として送り出す。
【０００８】
【発明が解決しようとする課題】
放射線像変換パネルを用いる放射線像記録再生方法においても、従来の銀塩系放射線フィルムを用いる放射線像形成法の場合と同様に、得られる放射線像の鮮鋭度や粒状性などの画質がより優れていることが望まれる。このため、従来より一般的に利用されている励起光入射側からのみ読み取る方式用の放射線像変換パネルについては、蛍光体層中の蛍光体粒子／バインダの重量比を一方の側に偏らせたり、蛍光体層を励起光吸収性の着色剤で着色したりすることによって、放射線像の鮮鋭度や粒状性を改良する方法が既に提案され、その一部は実用化されている。
【０００９】
しかし、前記のような両面集光読取方法を利用する放射線像記録再生方法が与える放射線像の鮮鋭度や粒状性などの画質の改良については、その読み取り方式の相違から、従来の一方の側からのみ読み取る方式に用いる放射線像変換パネルの場合とは異なった方法が必要であると考えられるが、これまでには、そのような両面集光読取方式用の放射線像変換パネルの粒状性などの画質の改良をどのような方法により実現するかの点については明らかにされていない。
【００１０】
【課題を解決するための手段】
本発明は、輝尽性蛍光体粒子と該蛍光体粒子を分散支持するバインダとから構成された輝尽性蛍光体層からなる放射線像変換パネルであって、蛍光体層の両面のそれぞれの側から見て、全厚の１／５に至るまでの領域での蛍光体粒子／バインダの重量比が、蛍光体層全体の蛍光体粒子／バインダの重量比に比較して低いことを特徴とする両面集光による放射線画像再生のための放射線像変換パネルにある。
【００１１】
本発明はまた、上記の放射線像変換パネルに、被写体を透過した放射線あるいは被検体から発せられた放射線を照射して、該放射線を輝尽性蛍光体粒子に吸収させ、次いで該放射線像変換パネルの一方の表面に励起光を照射することにより、該輝尽性蛍光体中に蓄積されている放射線エネルギーを輝尽発光光として時系列的に放出させ、この輝尽発光光を放射線像変換パネルの両方の表面側からそれぞれ光電的に読み取って電気信号を得た後、この両方の表面側で得られた電気信号を組合せて演算処理して放射線画像を得ることからなる放射線像記録再生方法にもある。
【００１２】
本発明の両面集光方式の放射線像記録再生方法に用いられる放射線像変換パネルは、蛍光体層中の輝尽性蛍光体粒子とバインダとの重量比を、蛍光体層の励起光を受光する側の表面で、蛍光体層内部に比較して小さくなるように偏倚させたことを特徴とする。
【００１３】
次に本発明の放射線像変換パネルの好ましい態様を記す。
（１）さらに、蛍光体層のもう一方の表面の側から見て、全厚の１／５に至るまでの領域での蛍光体粒子／バインダの重量比が、該蛍光体層全体の蛍光体粒子／バインダの重量比に比較して低くされている上記の放射線像変換パネル。
（２）蛍光体層中の蛍光体粒子／バインダの重量比の最大値が層厚の中央の領域にある上記の放射線像変換パネル。
【００１４】
本発明の放射線像変換パネルは、たとえば、次に述べるような方法により製造することができる。
輝尽性蛍光体は、先に述べたように放射線を照射した後、励起光を照射すると輝尽発光を示す蛍光体であるが、実用的な面からは波長が４００〜９００ｎｍの範囲にある励起光によって３００〜５００ｎｍの波長範囲の輝尽発光を示す蛍光体であることが望ましい。本発明の放射線像変換パネルに用いられる輝尽性蛍光体の例としては、下記のものが挙げられる。
【００１５】
米国特許第３，８５９，５２７号明細書記載のＳｒＳ：Ｃｅ，Ｓｍ、ＳｒＳ：Ｅｕ，Ｓｍ、ＴｈＯ２  ：Ｅｒ、およびＬａ２  Ｏ２  Ｓ：Ｅｕ，Ｓｍ、
特開昭５５−１２１４２号公報記載のＺｎＳ：Ｃｕ，Ｐｂ、ＢａＯ・ｘＡｌ２  Ｏ３  ：Ｅｕ（ただし、０．８≦ｘ≦１０）、及びＭＩＩＯ・ｘＳｉＯ２  ：Ａ（ただし、ＭＩＩはＭｇ、Ｃａ、Ｓｒ、Ｚｎ、ＣｄまたはＢａであり、ＡはＣｅ、Ｔｂ、Ｅｕ、Ｔｍ、Ｐｂ、Ｔｌ、Ｂｉ、またはＭｎであり、ｘは、０．５≦ｘ≦２．５である）、
【００１６】
特開昭５５−１２１４３号公報に記載の（Ｂａ１−ｘ−ｙ，Ｍｇｘ  ，Ｃａｙ  ）ＦＸ：ａＥｕ２＋（ただし、ＸはＣｌおよびＢｒのうちの少なくとも一つであり、ｘおよびｙは、０＜ｘ＋ｙ≦０．６かつｘｙ≠０であり、ａは１０−６≦ａ≦５×１０−２である）、
【００１７】
特開昭５５−１２１４４号公報記載のＬｎＯＸ：ｘＡ（ただし、ＬｎはＬａ、Ｙ、Ｇｄ、およびＬｕのうちの少なくとも一つ、ＸはＣｌおよびＢｒのうちの少なくとも一つ、ＡはＣｅおよびＴｂのうちの少なくとも一つ、そして、ｘは、０＜ｘ＜０．１である）、
【００１８】
特開昭５５−１２１４５号公報に記載の（Ｂａ１−ｘ  ，Ｍ２＋ｘ  ）ＦＸ：ｙＡ（ただし、Ｍ２＋はＭｇ、Ｃａ、Ｓｒ、Ｚｎ、およびＣｄのうちの少なくとも一つ、ＸはＣｌ、ＢｒおよびＩのうちの少なくとも一つ、ＡはＥｕ、Ｔｂ、Ｃｅ、Ｔｍ、Ｄｙ、Ｐｒ、Ｈｏ、Ｎｄ、Ｙｂ、およびＥｒのうちの少なくとも一つ、そしてｘは、０≦ｘ≦０．６、ｙは、０≦ｙ≦０．２である）、
【００１９】
特開昭５５−１６００７８号公報に記載のＭＩＩＦＸ・ｘＡ：ｙＬｎ［ただし、ＭＩＩはＢａ、Ｃａ、Ｓｒ、Ｍｇ、Ｚｎ、およびＣｄのうちの少なくとも一種、ＡはＢｅＯ、ＭｇＯ、ＣａＯ、ＳｒＯ、ＢａＯ、ＺｎＯ、Ａｌ２  Ｏ３  、Ｙ２  Ｏ３  、Ｌａ２  Ｏ３  、Ｉｎ２  Ｏ３  、ＳｉＯ２  、ＴｉＯ２  、ＺｒＯ２  、ＧｅＯ２  、ＳｎＯ２  、Ｎｂ２  Ｏ５  、Ｔａ２  Ｏ５  、およびＴｈＯ２  のうちの少なくとも一種、Ｌｎは、Ｅｕ、Ｔｂ、Ｃｅ、Ｔｍ、Ｄｙ、Ｐｒ、Ｈｏ、Ｎｄ、Ｙｂ、Ｅｒ、Ｓｍ、およびＧｄのうちの少なくとも一種、ＸはＣｌ、Ｂｒ、およびＩのうちの少なくとも一種であり、ｘおよびｙはそれぞれ５×１０−５≦ｘ≦０．５および０＜ｙ≦０．２である］の組成式で表わされる蛍光体、
【００２０】
特開昭５６−１１６７７７号公報に記載の（Ｂａ１−ｘ  ，ＭＩＩｘ  ）Ｆ２  ・ａＢａＸ２  ：ｙＥｕ，ｚＡ［ただし、ＭＩＩはベリリウム、マグネシウム、カルシウム、ストロンチウム、亜鉛、およびカドミウムのうちの少なくとも一種、Ｘは塩素、臭素、および沃素のうちの少なくとも一種、Ａはジルコニウムおよびスカンジウムのうちの少なくとも一種であり、ａ、ｘ、ｙ、およびｚはそれぞれ０．５≦ａ≦１．２５、０≦ｘ≦１、１０−６≦ｙ≦２×１０−１、および０＜ｚ≦１０−２である］の組成式で表わされる蛍光体、
【００２１】
特開昭５７−２３６７３号公報記載の（Ｂａ１−ｘ  ，ＭＩＩｘ  ）Ｆ２  ・ａＢａＸ２  ：ｙＥｕ，ｚＢ［ただし、ＭＩＩはベリリウム、マグネシウム、カルシウム、ストロンチウム、亜鉛およびカドミウムのうちの少なくとも一種、Ｘは塩素、臭素、および沃素のうちの少なくとも一種であり、ａ、ｘ、ｙ、およびｚは、それぞれ０．５≦ａ≦１．２５、０≦ｘ≦１、１０−６≦ｙ≦２×１０−１、および０＜ｚ≦２×１０−１である］の組成式で表わされる蛍光体、
【００２２】
特開昭５７−２３６７５号公報記載の（Ｂａ１−ｘ  ，ＭＩＩｘ  ）Ｆ２  ・ａＢａＸ２  ：ｙＥｕ，ｚＡ［ただし、ＭＩＩはベリリウム、マグネシウム、カルシウム、ストロンチウム、亜鉛およびカドミウムのうちの少なくとも一種、Ｘは塩素、臭素、および沃素のうちの少なくとも一種、Ａはヒ素およびケイ素のうちの少なくとも一種であり、ａ、ｘ、ｙ、およびｚはそれぞれ０．５≦ａ≦１．２５、０≦ｘ≦１、１０−６≦ｙ≦２×１０−１、および０＜ｚ≦５×１０−１である］の組成式で表わされる蛍光体、
【００２３】
特開昭５８−６９２８１号公報に記載のＭＩＩＩ  ＯＸ：ｘＣｅ［ただし、ＭＩＩＩ  はＰｒ、Ｎｄ、Ｐｍ、Ｓｍ、Ｅｕ、Ｔｂ、Ｄｙ、Ｈｏ、Ｅｒ、Ｔｍ、Ｙｂ、およびＢｉからなる群より選ばれる少なくとも一種の三価金属であり、ＸはＣｌおよびＢｒのうちのいずれか一方あるいはその両方であり、ｘは０＜ｘ＜０．１である］の組成式で表わされる蛍光体、
【００２４】
特開昭５８−２０６６７８号公報記載のＢａ１−ｘ  Ｍｘ／２  Ｌｘ／２  ＦＸ：ｙＥｕ２＋［ただし、ＭはＬｉ、Ｎａ、Ｋ、ＲｂおよびＣｓからなる群より選ばれる少なくとも一種のアルカリ金属を表わし；Ｌは、Ｓｃ、Ｙ、Ｌａ、Ｃｅ、Ｐｒ、Ｎｄ、Ｐｍ、Ｓｍ、Ｇｄ、Ｔｂ、Ｄｙ、Ｈｏ、Ｅｒ、Ｔｍ、Ｙｂ、Ｌｕ、Ａｌ、Ｇａ、Ｉｎ、およびＴｌからなる群より選ばれる少なくとも一種の三価金属を表わし；Ｘは、Ｃｌ、Ｂｒ、およびＩからなる群より選ばれる少なくとも一種のハロゲンを表わし；そして、ｘは１０−２≦ｘ≦０．５、ｙは０＜ｙ≦０．１である］の組成式で表わされる蛍光体、
【００２５】
特開昭５９−２７９８０号公報に記載のＢａＦＸ・ｘＡ：ｙＥｕ２＋［ただし、Ｘは、Ｃｌ、Ｂｒ、およびＩからなる群より選ばれる少なくとも一種のハロゲンであり；Ａはテトラフルオロホウ酸化合物の焼成物であり；そして、ｘは１０−６≦ｘ≦０．１、ｙは０＜ｙ≦０．１である］の組成式で表わされる蛍光体、
【００２６】
特開昭５９−４７２８９号公報に記載のＢａＦＸ・ｘＡ：ｙＥｕ２＋［ただし、Ｘは、Ｃｌ、Ｂｒ、およびＩからなる群より選ばれる少なくとも一種のハロゲンであり；Ａは、ヘキサフルオロケイ酸、ヘキサフルオロチタン酸およびヘキサフルオロジルコニウム酸の一価もしくは二価金属の塩からなるヘキサフルオロ化合物群より選ばれる少なくとも一種の化合物の焼成物であり；そして、ｘは１０−６≦ｘ≦０．１、ｙは０＜ｙ≦０．１である］の組成式で表わされる蛍光体、
【００２７】
特開昭５９−５６４７９号公報に記載のＢａＦＸ・ｘＮａＸ’：ａＥｕ２＋［ただし、ＸおよびＸ’は、それぞれＣｌ、Ｂｒ、およびＩのうちの少なくとも一種であり、ｘおよびａはそれぞれ０＜ｘ≦２、および０＜ａ≦０．２である］の組成式で表わされる蛍光体、
【００２８】
特開昭５９−５６４８０号公報に記載のＭＩＩＦＸ・ｘＮａＸ’：ｙＥｕ２＋：ｚＡ［ただし、ＭＩＩは、Ｂａ、Ｓｒ、およびＣａからなる群より選ばれる少なくとも一種のアルカリ土類金属であり；ＸおよびＸ’は、それぞれＣｌ、Ｂｒ、およびＩからなる群より選ばれる少なくとも一種のハロゲンであり；Ａは、Ｖ、Ｃｒ、Ｍｎ、Ｆｅ、Ｃｏ、およびＮｉより選ばれる少なくとも一種の遷移金属であり；そして、ｘは０＜ｘ≦２、ｙは０＜ｙ≦０．２、およびｚは０＜ｚ≦１０−２である］の組成式で表わされる蛍光体、
【００２９】
特開昭５９−７５２００号公報記載のＭＩＩＦＸ・ａＭＩ  Ｘ’・ｂＭ’ＩＩＸ”２  ・ｃＭＩＩＩ  Ｘ”’３  ・ｘＡ：ｙＥｕ２＋［ただし、ＭＩＩはＢａ、Ｓｒ、およびＣａからなる群より選ばれる少なくとも一種のアルカリ土類金属であり；ＭＩ  はＬｉ、Ｎａ、Ｋ、Ｒｂ、およびＣｓからなる群より選ばれる少なくとも一種のアルカリ金属であり；Ｍ’ＩＩはＢｅおよびＭｇからなる群より選ばれる少なくとも一種の二価金属であり；ＭＩＩＩ  はＡｌ、Ｇａ、Ｉｎ、およびＴｌからなる群より選ばれる少なくとも一種の三価金属であり；Ａは金属酸化物であり；ＸはＣｌ、Ｂｒ、およびＩからなる群より選ばれる少なくとも一種のハロゲンであり；Ｘ’、Ｘ”およびＸ”’は、Ｆ、Ｃｌ、Ｂｒ、およびＩからなる群より選ばれる少なくとも一種のハロゲンであり；そして、ａは０≦ａ≦２、ｂは０≦ｂ≦１０−２、ｃは０≦ｃ≦１０−２、かつａ＋ｂ＋ｃ≧１０−６であり；ｘは０＜ｘ≦０．５、ｙは０＜ｙ≦０．２である］の組成式で表わされる蛍光体、
【００３０】
特開昭６０−８４３８１号公報記載のＭＩＩＸ２  ・ａＭＩＩＸ’２  ：ｘＥｕ２＋［ただし、ＭＩＩはＢａ、ＳｒおよびＣａからなる群より選ばれる少なくとも一種のアルカリ土類金属であり；ＸおよびＸ’はＣｌ、ＢｒおよびＩからなる群より選ばれる少なくとも一種のハロゲンで、かつＸ≠Ｘ’であり；そしてａは０．１≦ａ≦１０．０、ｘは０＜ｘ≦０．２である］の組成式で表わされる輝尽性蛍光体、
【００３１】
特開昭６０−１０１１７３号公報記載のＭＩＩＦＸ・ａＭＩ  Ｘ’：ｘＥｕ２＋［ただし、ＭＩＩはＢａ、ＳｒおよびＣａからなる群より選ばれる少なくとも一種のアルカリ土類金属であり；ＭＩ  はＲｂおよびＣｓからなる群より選ばれる少なくとも一種のアルカリ金属であり；ＸはＣｌ、ＢｒおよびＩからなる群より選ばれる少なくとも一種のハロゲンであり；Ｘ’はＦ、Ｃｌ、ＢｒおよびＩからなる群より選ばれる少なくとも一種のハロゲンであり；そして、ａおよびｘは、それぞれ０≦ａ≦４．０および０＜ｘ≦０．２である］の組成式で表わされる輝尽性蛍光体、
【００３２】
特開昭６２−２５１８９号公報に記載のＭＩ  Ｘ：ｘＢｉ［ただし、ＭＩ  はＲｂおよびＣｓからなる群より選ばれる少なくとも一種のアルカリ金属であり；ＸはＣｌ、ＢｒおよびＩからなる群より選ばれる少なくとも一種のハロゲンであり；そしてｘは０＜ｘ≦０．２の範囲の数値である］の組成式で表わされる輝尽性蛍光体、そして
【００３３】
特開平２−２２９８８２号公報に記載のＬｎＯＸ：ｘＣｅ（但し、ＬｎはＬａ、Ｙ、Ｇｄ、およびＬｕのうちの少なくとも一つ、ＸはＣｌ、ＢｒおよびＩのうちの少なくとも一つ、ｘは０＜ｘ≦０．２であり、ＬｎとＸとの比率が原子比で０．５００＜Ｘ／Ｌｎ≦０．９９８であり、かつ輝尽性励起スペクトルの極大波長λが５５０ｎｍ＜λ＜７００ｎｍ）で表わされるセリウム賦活希土類オキシハロゲン化物蛍光体。
【００３４】
なお、前記特開昭６０−８４３８１号公報に記載のＭＩＩＸ２  ・ａＭＩＩＸ’２  ：ｘＥｕ２＋輝尽性蛍光体には、以下に示すような添加物がＭＩＩＸ２  ・ａＭＩＩＸ’２  １モル当り以下の割合で含まれていてもよい。
【００３５】
特開昭６０−１６６３７９号公報に記載のｂＭＩ  Ｘ”（ただし、ＭＩ  はＲｂおよびＣｓからなる群より選ばれる少なくとも一種のアルカリ金属であり、Ｘ”はＦ、Ｃｌ、ＢｒおよびＩからなる群より選ばれる少なくとも一種のハロゲンであり、そしてｂは０＜ｂ≦１０．０である）；特開昭６０−２２１４８３号公報に記載のｂＫＸ”・ｃＭｇＸ”’２  ・ｄＭＩＩＩ  Ｘ””３  （ただし、ＭＩＩＩ  はＳｃ、Ｙ、Ｌａ、Ｇｄ及びＬｕからなる群より選ばれる少なくとも一種の三価金属であり、Ｘ”、Ｘ”’およびＸ””はいずれもＦ、Ｃｌ、ＢｒおよびＩからなる群より選ばれる少なくとも一種のハロゲンであり、そしてｂ、ｃおよびｄはそれぞれ、０≦ｂ≦２．０、０≦ｃ≦２．０、０≦ｄ≦２．０であって、かつ２×１０−５≦ｂ＋ｃ＋ｄである）；特開昭６０−２２８５９２号公報に記載のｙＢ（ただし、ｙは２×１０−４≦ｙ≦２×１０−１である）；特開昭６０−２２８５９３号公報に記載のｂＡ（ただし、ＡはＳｉＯ２  およびＰ２  Ｏ５  からなる群より選ばれる少なくとも一種の酸化物であり、そしてｂは１０−４≦ｂ≦２×１０−１である）；特開昭６１−１２０８８３号公報に記載のｂＳｉＯ（ただし、ｂは０＜ｂ≦３×１０−２である）；特開昭６１−１２０８８５号公報に記載のｂＳｎＸ”２  （ただし、Ｘ”はＦ、Ｃｌ、ＢｒおよびＩからなる群より選ばれる少なくとも一種のハロゲンであり、そしてｂは０＜ｂ≦１０−３である）；特開昭６１−２３５４８６号公報に記載のｂＣｓＸ”・ｃＳｎＸ”’２  （ただし、Ｘ”およびＸ”’はそれぞれＦ、Ｃｌ、ＢｒおよびＩからなる群より選ばれる少なくとも一種のハロゲンであり、そしてｂおよびｃは、それぞれ、０＜ｂ≦１０．０および１０−６≦ｃ≦２×１０−２である）；および特開昭６１−２３５４８７号公報に記載されているｂＣｓＸ”・ｙＬｎ３＋（ただし、Ｘ”はＦ、Ｃｌ、ＢｒおよびＩからなる群より選ばれる少なくとも一種のハロゲンであり、ＬｎはＳｃ、Ｙ、Ｃｅ、Ｐｒ、Ｎｄ、Ｓｍ、Ｇｄ、Ｔｂ、Ｄｙ、Ｈｏ、Ｅｒ、Ｔｍ、ＹｂおよびＬｕからなる群より選ばれる少なくとも一種の希土類元素であり、そしてｂおよびｙはそれぞれ、０＜ｂ≦１０．０および１０−６≦ｙ≦１．８×１０−１である）。
【００３６】
また、特願平４−２７６５４０号明細書に記載の、下記組成式（Ｉ）：
ＢａＦＸ・ａＮａＸ’・ｄＣｓＸ”・ｅＣａＸ’”２・ｆＳｒＸ””２・ｇＣａＯ・ｈＳｒＯ：  ｂＣｅ３＋          …（Ｉ）
（ただし、ＸはＣｌ、Ｂｒ及びＩからなる群より選ばれる少なくとも一種のハロゲンであり；Ｘ’はＢｒ及び／又はＩであり；Ｘ”、Ｘ  ’”及びＸ””はＦ、Ｃｌ、ＢｒおよびＩからなる群より選ばれる少なくとも一種のハロゲンであり；ａ、ｄ、ｅ、ｆ、ｇ及びｈは、１０−４≦ａ＋ｄ＋ｅ＋ｆ＋ｇ＋ｈ≦１０−１の条件を満足する数値であり；そしてｂは１０−５≦ｂ≦１０−２の範囲の数値である。）で表わされるセリウム賦活弗化ハロゲン化バリウム系蛍光体、特に、下記組成式（ＩＩ）：
ＢａＦＸ・ａＮａＸ’：ｂＣｅ３＋                          …（ＩＩ）
（ただし、ＸはＣｌ、ＢｒおよびＩからなる群より選ばれる少なくとも一種のハロゲンであり；Ｘ’はＢｒおよび／またはＩであり；そしてａおよびｂはそれぞれ０＜ａ≦１０−１および１０−５≦ｂ≦１０−２の範囲の数値である）
で表わされるセリウム賦活弗化ハロゲン化バリウム系蛍光体も有利に使用することもできる。
【００３７】
上記の輝尽性蛍光体のうちで、二価ユーロピウム賦活またはセリウム賦活のアルカリ土類金属ハロゲン化物系蛍光体、およびセリウム賦活希土類オキシハロゲン化物蛍光体等の希土類元素賦活希土類オキシハロゲン化物系蛍光体は高輝度の輝尽発光を示すので特に好ましい。ただし、本発明に用いられる輝尽性蛍光体は上述の蛍光体に限られるものではなく、放射線を照射したのちに励起光を照射した場合に、輝尽発光を示す蛍光体であればいかなるものであってもよい。
【００３８】
輝尽性蛍光体層のバインダの例としては、ゼラチン等の蛋白質、デキストラン等のポリサッカライドのような天然高分子物質；およびポリビニルブチラール、ポリ酢酸ビニル、エチルセルロース、塩化ビニリデン・塩化ビニルコポリマー、塩化ビニル・酢酸ビニルコポリマー、セルロースアセテートブチレート、ポリビニルアルコール、線状ポリエステル、ポリスチレン、エポキシ樹脂などのような合成高分子物質などにより代表されるポリマーを挙げることができる。このような結合剤は、その分子構造、分子量の違い等によって柔軟性が変化するため、その中で比較的硬質ものを選ぶことが好ましい。特に好ましいものは、輝尽性蛍光体層の剛性を向上させ易いポリスチレン、エポキシ樹脂、あるいはこれらの樹脂と他のポリマーとの混合物である。なお、これらのバインダは架橋剤によって架橋されたものであってもよい。
【００３９】
本発明の放射線像変換パネルは着色されていてもよい。この着色剤は、該パネルに用いられる輝尽性蛍光体の励起波長領域における平均反射率が該輝尽性蛍光体の輝尽発光波長における平均反射率よりも小さいような反射特性を有するものが用いられる。従って、いかなる着色剤を用いるかは放射線像変換パネルに用いる輝尽性蛍光体の種類によって決まる。放射線像変換パネル用の輝尽性蛍光体としては、通常、波長が４００〜９００ｎｍの範囲にある励起光によって３００〜５００ｎｍの波長範囲の輝尽発光を示す蛍光体が用いられる。このため、着色剤としては通常、青色〜緑色の有機系もしくは無機系の着色剤が用いられる。
【００４０】
青色〜緑色の有機系着色剤の例としては、ザボンファーストブルー３Ｇ（ヘキスト社製）、エストロールブリルブルーＮ−３ＲＬ（住友化学（株）製）、スミアクリルブルーＦ−ＧＳＬ（住友化学（株）製）、Ｄ＆ＣブルーＮｏ１（ナショナル・アニリン社製）、スピリットブルー（保土谷化学（株）製）、オイルブルーＮｏ６０３（オリエント（株）製）、キトンブルーＡ（チバ・ガイギー社製）、アイゼンカチロンブルーＧＬＨ（保土谷化学（株）製）、レイクブルーＡ、Ｆ、Ｈ（協和産業（株）製）、ローダリンブルー６ＧＸ（協和産業（株）製）、ブリモシアニン６ＧＸ（稲畑産業（株）製）、ブリルアシッドグリーン６ＢＨ（保土谷化学（株）製）、シアニンブルーＢＮＲＳ（東洋インキ（株）製）、ライオノルブルーＳＬ（東洋インキ（株）製）が挙げられる。
【００４１】
青色〜緑色の無機系着色剤の例としては、群青、コバルトブルー、セルリアンブルー、酸化クロム、そしてＴｉＯ２  −ＺｎＯ−ＣｏＯ−ＮｉＯ系顔料が挙げられる。
【００４２】
輝尽性蛍光体層は、たとえば、次の方法により形成することができる。
まず上記の輝尽性蛍光体、着色剤およびバインダを適当な溶剤に添加し、これを充分に混合して、バインダ溶液中に蛍光体粒子と着色剤が均一に分散もしくは溶解塗布液を調製する。
【００４３】
塗布液調製用の溶剤の例としては、メタノール、エタノール、ｎ−プロパノール、ｎ−ブタノールなどの低級アルコール；メチレンクロライド、エチレンクロライドなどの塩素原子含有炭化水素；アセトン、メチルエチルケトン、メチルイソブチルケトンなどのケトン；酢酸メチル、酢酸エチル、酢酸ブチルなどの低級脂肪酸と低級アルコールとのエステル；ジオキサン、エチレングリコールモノエチルエーテル、エチレングリコールモノメチルエーテルなどのエーテル；そしてそれらの混合物を挙げることができる。
【００４４】
塗布液におけるバインダと輝尽性蛍光体との混合比は、目的とする放射線像変換パネルの特性、蛍光体の種類などによって異なるが、一般にはバインダと蛍光体との混合比は、１：１乃至１：１００（重量比）の範囲から選ばれる。そして１：８乃至１：４０（重量比）の範囲から選ぶことが好ましく、特に１：８乃至１：３０（重量比）の範囲から選ぶことが好ましい。
【００４５】
なお、塗布液には、該塗布液中における蛍光体粒子の分散性を向上させるための分散剤、および形成後の蛍光体層（蛍光体シート）中におけるバインダと蛍光体との間の結合力を向上させるための可塑剤など種々の添加剤が混合されていてもよい。
【００４６】
上記のようにして調製された蛍光体粒子とバインダを含有する塗布液を、プラスチックシート、ガラス板、金属板などのような平面を有する仮支持体の表面に均一に塗布することにより塗布液の塗膜を形成する。この塗布操作は、通常の塗布手段、たとえばドクターブレード、ロールコータ、ナイフコータなどを用いることにより行なうことができる。ついで、形成された塗膜を徐々に加熱することにより乾燥し、蛍光体層の形成を完了する。蛍光体層の層厚は、目的とする放射線像変換パネルの特性、蛍光体の種類、バインダと蛍光体との混合比などによって異なるが、通常は２０μｍ乃至１ｍｍとする。ただし、この層厚は５０乃至５００μｍとするのが好ましく、特に１００乃至４００μｍとするのが好ましい。
【００４７】
上記のようにして塗布液から形成された塗膜中では、比重の大きい蛍光体粒子がより多く下側に沈み、従って、蛍光体粒子／バインダ重量比は底面付近で最大となり、上表面付近で最小となる。そして、これらの蛍光体粒子そしてバインダの偏りは、塗膜から溶媒を除去する乾燥過程において更に助長される。従って、乾燥して得られた蛍光体層における蛍光体粒子／バインダ重量比は底面付近で最大となる。
【００４８】
本発明の放射線像変換パネルの特徴的な成分分布を有する蛍光体層は、たとえば、上記のように製造した蛍光体層（蛍光体シート）の下側面に、同様にして塗布乾燥により製造した蛍光体層（蛍光体シート：蛍光体粒子／バインダ重量比は同じく底面側で最大となる）を裏返して接合する方法を利用して得ることができる。両蛍光体層の層厚を同じにすれば、それらを接合して得られる本発明の蛍光体層は、蛍光体粒子／バインダ重量比は厚さ方向の中央で最大となる。
【００４９】
あるいは、上記の蛍光体層を二枚用いて、両方ともそのまま（すなわち、裏返しせずに）重ねあわせて接合する方法を利用してもよい。
【００５０】
本発明の放射線像変換パネルは、通常は循環使用されるため、蛍光体層の一方の側の表面（励起光が入射する側の表面）、好ましくは両側面に、厚さ３０μｍ以下の薄い透明プラスチックフィルム層を備えていることが好ましい。透明プラスチックフィルム層は、例えば酢酸セルロース、ニトロセルロースなどのセルロース誘導体、あるいはポリメチルメタクリレート、ポリビニルブチラール、ポリビニルホルマール、ポリカーボネート、ポリ酢酸ビニル、塩化ビニル・酢酸ビニルコポリマー、フルオルオレフィン・ビニルエ−テルコポリマーなどの合成高分子物質のような透明な高分子物質を適当な溶媒に溶解して調製した溶液を蛍光体の表面に塗布する方法により形成することができる。あるいはポリエチレンテレフタレート、ポリエチレンナフタレート、ポリイミド、ポリカーボネート、ポリエチレン、塩化ビニリデン、ポリアミドなどから別途形成した透明な薄膜を蛍光体シートの表面に適当な接着剤を用いて接着するなどの方法によっても形成することができる。なお、上記の薄い透明プラスチックフィルムを設けなかった面には、通常の放射線像変換パネル用の支持体で透明なものを付設してもよい。
【００５１】
【実施例】
［参考例１］
輝尽性二価ユーロピウム賦活弗化臭化バリウム蛍光体（ＢａＦＢｒ：Ｅｕ２＋）の粒子２００ｇ、ポリウレタン樹脂（パンデックスＴ５２６５Ｍ、大日本インキ化学工業（株）製）の２０重量％メチルエチルケトン溶液４０ｇ、ビスフェノールＡ型エポキシ樹脂２ｇ、そして群青１６ｍｇを、メチルエチルケトンに加え、プロペラミキサを用いて分散溶解させて、着色剤を含み、かつバインダと蛍光体粒子との混合比が１  ：２０（重量比）の蛍光体層形成用塗布液を得た。
この塗布液を、ガラス板上に水平に置き、接着固定したポリエチレンテレフタレートシート（表面に離型剤処理がされている仮支持体、厚さ：２５０μｍ）の上にドクターブレードを用いて均一に塗布した。そして塗布後に、塗膜が形成された支持体を乾燥器内に入れ、この乾燥器の内部の温度を２５℃から１００℃に徐々に上昇させて塗膜の乾燥を行なった。このようにして、厚さ２００μｍの蓄積性蛍光体シート（蛍光体層）を形成した。この蓄積性蛍光体シートからポリエチレンテレフタレートをはがして、蓄積性蛍光体シートＡ（着色蛍光体層）を得た。
【００５２】
別に、群青を添加しなかった以外は、上記と同様の蛍光体層形成用塗布液を調製し、次いでこの塗布液を用いて、上記と同様の塗膜形成と乾燥を行ない、厚さ２００μｍの蓄積性蛍光体シート（蛍光体層）を形成した。そして、この蓄積性蛍光体シートからポリエチレンテレフタレートをはがして、蓄積性蛍光体シートＢ（非着色蛍光体層）を得た。
【００５３】
次に、蓄積性蛍光体シートＢを裏返して、これを蓄積性蛍光体シートＡの底面に重ねて積層体を形成し、これを加熱圧縮（６０℃：バインダの軟化温度以上）して、蓄積性蛍光体シートＡの底面に蓄積性蛍光体シートＢの底面が接合された積層蛍光体シートを得た。
【００５４】
得られた積層蛍光体シートの一部を切断し、その断面をＸ線アナライザと赤色光源を用いた光学顕微鏡とを用いて観察したところ、添付の図２に模式的に示されるような成分分布を示すことが判明した。すなわち、蛍光体粒子／バインダの重量比は上表面側と底面側とで小さく、また着色剤濃度は上表面側で高かった。なお、図２において、２１は積層蛍光体層、Ａは着色蛍光体層、Ｂは非着色蛍光体層、２２はバインダ、２３は輝尽性蛍光体粒子、そして２４は着色剤粒子をそれぞれ表わす。
【００５５】
最後に、積層蛍光体シートの両側表面に、ポリエステル樹脂接着剤層を有するポリエチレンテレフタレートフィルム（厚さ１０μｍ）を接着して、参考用の放射線像変換パネルを得た。
【００５６】
［参考例２］
参考例１と同じ製法により製造した蓄積性蛍光体シートＡと蓄積性蛍光体シートＢとを、蛍光体シートＢの上表面に蛍光体シートＡをそのまま（すなわち、裏返しせず）重ね合せて、同様に加熱圧縮により接合し、次いでその両側表面に、同様にポリエチレンテレフタレートフィルムを接着して、蛍光体粒子／バインダ比が上側表面で小さく、着色剤濃度が上側表面において高い本発明に従う放射線像変換パネルを得た。
【００５７】
［参考例３］
参考例１と同じ製法により蓄積性蛍光体シートＡを二枚製造し、一方の蛍光体シートの底面に、他方の蛍光体シートの底面を重ね合せて、同様に加熱圧縮により接合し、次いでその両側表面に、同様にポリエチレンテレフタレートフィルムを接着して、蛍光体粒子／バインダ比が上側表面と底面とで小さく、上側表面と底面との着色剤濃度が等しく、中央部で低い本発明に従う放射線像変換パネルを得た。
【００５８】
［比較例１］
参考例１に記載の蓄積性蛍光体シートＡ形成用の塗布液を用い、厚さ４００μｍの蓄積性蛍光体シート（蛍光体層）を同様な方法により形成した。この蓄積性蛍光体シートからポリエチレンテレフタレートをはがして、蓄積性蛍光体シートＣを得て、次いでその両側表面に、同様にポリエチレンテレフタレートフィルムを接着して、蛍光体粒子／バインダ比が底面で最大で、着色剤濃度が上側表面で最も高い比較用の放射線像変換パネルを得た。
【００５９】
［比較例２］
参考例１と同じ製法により蓄積性蛍光体シートＡと蓄積性蛍光体シートＢとを製造し、蛍光体シートＢの上表面に、蛍光体シートＡを裏返して重ね合せ、同様に加熱圧縮により接合し、次いでその両側表面に、同様にポリエチレンテレフタレートフィルムを接着して、蛍光体粒子／バインダ比が上側表面と底面とで同等に大きく、着色剤濃度が中央部で高く、上側表面で着色が少なく、底面において着色剤が存在しない比較用の放射線像変換パネルを得た。
【００６０】
［比較例３］
参考例１と同じ製法により蓄積性蛍光体シートＡと蓄積性蛍光体シートＢとを製造して、蛍光体シートＢを裏返し、その上に、蛍光体シートＡを裏返して重ね合せ、同様に加熱圧縮により接合し、次いでその両側表面に、同様にポリエチレンテレフタレートフィルムを接着して、蛍光体粒子／バインダ比が上側表面と中央部とで同等に大きく、着色剤濃度が中央部で高く、上側表面で着色が少なく、底面において着色剤が存在しない比較用の放射線像変換パネルを得た。
【００６１】
［比較例４］
参考例１と同じ製法により蓄積性蛍光体シートＡと蓄積性蛍光体シートＢとを製造して、蛍光体シートＡを裏返し、その上に、蛍光体シートＢをそのまま重ね合せ、同様に加熱圧縮により接合し、次いでその両側表面に、同様にポリエチレンテレフタレートフィルムを接着して、蛍光体粒子／バインダ比が中央部で最大で、着色剤濃度が底面において最大の比較用の放射線像変換パネルを得た。
【００６２】
［比較例５］
参考例１と同じ製法により蓄積性蛍光体シートＡと蓄積性蛍光体シートＢとを製造して、蛍光体シートＡをそのまま置き、その上に、蛍光体シートＢをそのまま重ね合せ、同様に加熱圧縮により接合し、次いでその両側表面に、同様にポリエチレンテレフタレートフィルムを接着して、蛍光体粒子／バインダ比が上側表面で小さく、着色剤濃度が中央部で高く、底面で低く、上側表面において着色剤が存在いない比較用の放射線像変換パネルを得た。
【００６３】
［比較例６］
参考例１と同じ製法により蓄積性蛍光体シートＡと蓄積性蛍光体シートＢとを製造して、蛍光体シートＡを裏返し、その上に、蛍光体シートＢを裏返して重ね合せ、同様に加熱圧縮により接合し、次いでその両側表面に、同様にポリエチレンテレフタレートフィルムを接着し、蛍光体粒子／バインダ比が上側面で高く、着色剤濃度が底面で最も高く、上側表面において着色剤が存在しない比較用の放射線像変換パネルを得た。
【００６４】
［比較例７］
参考例１と同じ製法により蓄積性蛍光体シートＡと蓄積性蛍光体シートＢとを製造して、蛍光体シートＡをそのまま置き、その上に、蛍光体シートＢを裏返しして重ね合せ、同様に加熱圧縮により接合し、次いでその両側表面に、同様にポリエチレンテレフタレートフィルムを接着して、蛍光体粒子／バインダ比が表面側と底面とで同等に大きく、着色剤濃度が中央部において最大で、上側面に着色剤が存在しない比較用の放射線像変換パネルを得た。
【００６５】
［実施例１］
参考例１と同じ製法により蓄積性蛍光体シートＢを二枚製造し、一方の蛍光体シートの底面に、他方の蛍光体シートの底面を重ね合せて、同様に加熱圧縮により接合し、次いでその両側表面に、同様にポリエチレンテレフタレートフィルムを接着して、蛍光体粒子／バインダ比が上側表面と底面とで同等に小さい構成を持つ本発明の放射線像変換パネル（この例では着色剤が存在しない）を得た。
【００６６】
［放射線像変換パネルの評価］
各放射線像変換パネルの画像形成性能を、図１に示した両面集光型読取装置を用いて下記条件にて画像の読取出力試験を行なった。
放射線像変換パネルに管電圧８０ｋＶｐのＸ線を照射した後、その放射線像変換パネルを図１のようにニップロール間で搬送移動させながら、そのニップロール間のパネルの表面にＨｅ−Ｎｅレーザ光（励起光）を照射し、輝尽性蛍光体層から放射される輝尽光を両面から集光して電気信号に変換し、上下の信号を合計して画像信号を得た。この画像信号を組合せて演算処理して後、フィルムスキャナーを用いて銀塩写真フィルムに画像を感光記録させた。得られた写真画像を観察させたところ、下記の結果が得られた。なお、鮮鋭度と粒状性の判定は、比較例１の放射線像変換パネルの使用により得られた写真画像の鮮鋭度と粒状性を標準（０）とし、それよりも明確に優れたものを＋２、若干優れたものを＋１、若干劣るものを−１、そして明らかに劣るものを−２とした。
【００６７】
【表１】
0003578726.tif 000002
【００６８】
［参考例４］
輝尽性二価ユーロピウム賦活弗化臭化バリウム蛍光体（ＢａＦＢｒ：Ｅｕ２＋）の粒子２００ｇ、ポリウレタン樹脂（パンデックスＴ５２６５Ｍ、大日本インキ化学工業（株）製）の２０重量％メチルエチルケトン溶液４０ｇ、ビスフェノールＡ型エポキシ樹脂２ｇ、そして群青１６ｍｇを、メチルエチルケトンに加え、プロペラミキサを用いて分散溶解させて、着色剤を含み、かつバインダと蛍光体粒子との混合比が１  ：２０（重量比）の蛍光体層形成用塗布液ａを得た。
輝尽性二価ユーロピウム賦活弗化臭化バリウム蛍光体の粒子２００ｇ、ポリウレタン樹脂（パンデックスＴ５２６５Ｍ）の２０重量％メチルエチルケトン溶液２０ｇ、ビスフェノールＡ型エポキシ樹脂１ｇ、そして群青２ｍｇを、メチルエチルケトンに加え、プロペラミキサを用いて分散溶解させて、着色剤を含み、かつバインダと蛍光体粒子との混合比が１  ：４０（重量比）の蛍光体層形成用塗布液ｂを得た。
【００６９】
輝尽性二価ユーロピウム賦活弗化臭化バリウム蛍光体の粒子２００ｇ、ポリウレタン樹脂（パンデックスＴ５２６５Ｍ）の２０重量％メチルエチルケトン溶液５３．３ｇ、そしてビスフェノールＡ型エポキシ樹脂２．６ｇを、メチルエチルケトンに加え、プロペラミキサを用いて分散溶解させて、着色剤を含み、かつバインダと蛍光体粒子との混合比が１  ：１５（重量比）の蛍光体層形成用塗布液Ｃを得た。
【００７０】
ガラス板上に水平に、接着固定したポリエチレンテレフタレートシート（表面に離型剤処理がされている仮支持体、厚さ：２５０μｍ）の上にドクターブレードを用いてまず塗布液ｃを均一に塗布した。そして塗布液ｃの塗布直後で、塗膜が乾燥しない内に、その上に塗布液ｂを均一に塗布した。そして塗布液ｂの塗布直後で、塗膜が乾燥しない内に、その上に塗布液ａを均一に塗布した。なお、各塗布液の塗布量は、全てほぼ同等とした。そして、このように重ね合せた塗布層を有する支持体を乾燥器内に入れ、この乾燥器の内部の温度を２５℃から１００℃に徐々に上昇させて塗膜の乾燥を行なった。このようにして、厚さ４００μｍの蓄積性蛍光体シート（蛍光体層）を形成した。この蓄積性蛍光体シートからポリエチレンテレフタレートをはがして、蓄積性蛍光体シートを得た。
【００７１】
得られた積層蛍光体シートの一部を切断し、その断面をＸ線アナライザと赤色光源を用いた光学顕微鏡とを用いて観察したところ、蛍光体粒子／バインダの重量比が上側表面で小さく、上側表面から全層厚の約２／３の位置で最大となり、また着色剤濃度は、上側表面で最も高く、底面付近には着色剤は存在していなかった。
【００７２】
最後に、蛍光体シートの両側表面に、ポリエステル樹脂接着剤層を有するポリエチレンテレフタレートフィルム（厚さ１０μｍ）を接着して、参考用の放射線像変換パネルを得た。この放射線像変換パネルを、前述の両面集光方式の放射線像記録再生方法において用いたところ、参考例１で得た放射線像変換パネルとは鮮鋭度と粒状性とにおいて同等の性能を示した。
【００７３】
【発明の効果】
本発明の放射線像変換パネルを両面集光方式の放射線像記録再生方法に用いると、従来の放射線像変換パネルを用いた場合に比べて、粒状性において明らかな向上が見られる。
【図面の簡単な説明】
【図１】放射線像変換パネルの輝尽性蛍光体の輝尽性を利用する放射線像記録再生方法に用いられる両面集光型読取装置の一例を示す概念図である。
【図２】参考例１で製造した放射線像変換パネルの構成を示す模式図である。
【符号の説明】
１１  放射線像変換パネル
１２ａ、１２ｂ  ニップローラ
１３  励起光
１４ａ、１４ｂ  輝尽光
１５ａ、１５ｂ  集光ガイド
１６ａ、１６ｂ  光電変換装置
１７ａ、１７ｂ  増幅器
１８ａ、１８ｂ  信号処理装置
１９  ミラー
２１  積層蛍光体層
Ａ  着色蛍光体層
Ｂ  非着色蛍光体層
２２  バインダ
２３  輝尽性蛍光体粒子
２４  着色剤粒子
【図１】
0003578726.tif 000003
【図２】
0003578726.tif 000004